(57)【要約】【課題】  本発明は、優れた衝撃強度、特に耐寒衝撃強度と、圧縮強度とを有するポリオレフィン系樹脂発泡シートを提供する。【解決手段】  本発明のポリオレフィン系樹脂発泡体は、ポリオレフィン系樹脂１００重量部及び熱分解型発泡剤２〜２０重量部、並びに、所定水素添加物１〜１５重量部からなるポリオレフィン系樹脂組成物を発泡させて得られるポリオレフィン系樹脂発泡シートであって、見掛け密度が３０〜１３０ｋｇ／ｍ3 で、気泡のアスペクト比（Ｄｚ／Ｄｘｙ）が１．１〜４．０で、圧縮弾性率が１ＭＰａ以上で、−３０℃における５０％破壊エネルギーが０．５Ｊ以上であることを特徴とする。【選択図】    なし【特許請求の範囲】
【請求項１】
ポリオレフィン系樹脂１００重量部及び熱分解型発泡剤２〜２０重量部、並びに、下記（
ａ）〜（ｄ）の化合物からなる群から選ばれた一種又は二種以上の水素添加物１〜１５重
量部からなるポリオレフィン系樹脂組成物を架橋、発泡させて得られるポリオレフィン系
樹脂発泡シートであって、ＪＩＳ  Ｋ７２２２に準拠して測定された見掛け密度が３０〜
１３０ｋｇ／ｍ3 で、気泡のアスペクト比（Ｄｚ／Ｄｘｙ）が１．１〜４．０で、ＪＩＳ
Ｋ７１８１に準拠して測定された圧縮弾性率が１ＭＰａ以上で、ＪＩＳ  Ｋ７２１１に
準拠して測定された−３０℃における５０％破壊エネルギーが０．５Ｊ以上であることを
特徴とするポリオレフィン系樹脂発泡シート。
（ａ）ビニル芳香族化合物と共役ジエン化合物のランダム共重合体の水素添加物
（ｂ）両端のブロック部がエチレン重合体ブロックで且つ中央のブロック部が共役ジエン
化合物の重合体ブロックであるブロック共重合体の水素添加物
（ｃ）両端のブロック部がビニル芳香族化合物の重合体ブロックで且つ中央のブロック部
が共役ジエン化合物の重合体ブロックであるブロック共重合体の水素添加物
（ｄ）エチレン重合体ブロック、共役ジエン化合物の重合体ブロック及びビニル芳香族化
合物の重合体ブロックからなる三元ブロック共重合体の水素添加物
【請求項２】
ポリオレフィン系樹脂が、ポリエチレン系樹脂５〜６０重量％及びポリプロピレン系樹脂
４０〜９５重量％からなることを特徴とする請求項１に記載のポリオレフィン系樹脂発泡
シート。
【請求項３】
ビニル芳香族化合物がスチレンで且つ共役ジエン化合物がブタジエンであることを特徴と
する請求項１に記載のポリオレフィン系樹脂発泡シート。
【発明の詳細な説明】
【技術分野】
【０００１】
本発明は、耐衝撃性、特に寒冷時における耐衝撃性及び圧縮強度に優れたポリオレフィ
ン系樹脂発泡シートに関する。
【背景技術】
【０００２】
従来から、ポリオレフィン系樹脂は、軽量性、耐熱性、断熱性、柔軟性、機械的強度な
どに優れていることから、各種断熱材、緩衝材、浮揚材などに幅広く用いられている。そ
して、最近では、自動車の天井、ドア、デッキなどの車両内装材として用いられたり、或
いは、建材畳の床材や床用断熱材などの複合建材として用いられている。
【０００３】
しかしながら、ポリオレフィン系樹脂発泡シートを上述のような用途に用いた場合、ポ
リオレフィン系樹脂発泡シートに重量物などによる大きな荷重が加わることがあり、この
ような時にポリオレフィン系樹脂発泡シートが凹んでしまったり、更に、荷重を除去した
にもかかわらず、ポリオレフィン系樹脂発泡シートが元の状態に回復せずに凹んだままの
状態となるといった問題点があり、この原因としては、ポリオレフィン系樹脂発泡シート
の圧縮強度が低いことが挙げられる。
【０００４】
又、ポリオレフィン系樹脂発泡シートに重量物が衝突した場合に、ポリオレフィン系樹
脂発泡シートが破損することがあり、この問題は特に寒冷時に生じ易く、この原因として
は、ポリオレフィン系樹脂の耐衝撃性、特に耐寒時における耐衝撃性が低いことが挙げら
れる。
【０００５】
そこで、ポリオレフィン系樹脂発泡シートの圧縮強度や耐衝撃性を向上させる方法とし
て、ポリオレフィン系樹脂発泡シートの発泡倍率を低下させることが考えられるが、ポリ
オレフィン系樹脂発泡シートの発泡倍率を低下させると軽量性が損なわれるという別の問
題が発生した。
【０００６】
又、特許文献１には、エラストマー成分として軟質プロピレン−α−オレフィンブロッ
ク共重合体を所定量だけ含んだポリプロピレン系樹脂組成物を加熱発泡成形してなる発泡
成形体が提案されている。
【０００７】
ところが、上記発泡成形体は、確かに圧縮強度に改善は見られるものの、寒冷時におけ
る耐衝撃性は未だ満足のいくものではなく、耐衝撃性、特に寒冷時における耐衝撃性及び
圧縮強度の双方を満たすポリオレフィン系樹脂発泡シートが所望されていた。
【特許文献１】特開平９−３１６２５１号公報
【発明の開示】
【発明が解決しようとする課題】
【０００８】
本発明は、優れた衝撃強度、特に耐寒衝撃強度と、圧縮強度とを有するポリオレフィン
系樹脂発泡シートを提供する。
【課題を解決するための手段】
【０００９】
本発明のポリオレフィン系樹脂発泡シートは、ポリオレフィン系樹脂１００重量部及び
熱分解型発泡剤２〜２０重量部、並びに、下記（ａ）〜（ｄ）の化合物からなる群から選
ばれた一種又は二種以上の水素添加物１〜１５重量部からなるポリオレフィン系樹脂組成
物を架橋、発泡させて得られるポリオレフィン系樹脂発泡シートであって、ＪＩＳ  Ｋ７
２２２に準拠して測定された見掛け密度が３０〜１３０ｋｇ／ｍ3 で、気泡のアスペクト
比（Ｄｚ／Ｄｘｙ）が１．１〜４．０で、ＪＩＳ  Ｋ７１８１に準拠して測定された圧縮
弾性率が１ＭＰａ以上で、ＪＩＳ  Ｋ７２１１に準拠して測定された−３０℃における５
０％破壊エネルギーが０．５Ｊ以上であることを特徴とする。
（ａ）ビニル芳香族化合物と共役ジエン化合物のランダム共重合体の水素添加物
（ｂ）両端のブロック部がエチレン重合体ブロックで且つ中央のブロック部が共役ジエン
化合物の重合体ブロックであるブロック共重合体の水素添加物
（ｃ）両端のブロック部がビニル芳香族化合物の重合体ブロックで且つ中央のブロック部
が共役ジエン化合物の重合体ブロックであるブロック共重合体の水素添加物
（ｄ）エチレン重合体ブロック、共役ジエン化合物の重合体ブロック及びビニル芳香族化
合物の重合体ブロックからなる三元ブロック共重合体の水素添加物
【００１０】
本発明で用いられるポリオレフィン系樹脂とは、オレフィン系モノマーの重合体又は共
重合体であって、特に限定されず、例えば、低密度ポリエチレン、高密度ポリエチレン、
直鎖状低密度ポリエチレンなどのポリエチレン系樹脂；ホモポリプロピレン、プロピレン
と他のオレフィンとの共重合体などのポリプロピレン系樹脂；ポリブテン；エチレン−プ
ロピレン−ジエン三元共重合体、エチレン−ブテン共重合体、エチレン−酢酸ビニル共重
合体、エチレン−アクリル酸エステル共重合体などのエチレンを主成分とする共重合体な
どが挙げられ、単独で用いられても二種以上が併用されてもよいが、ポリエチレン系樹脂
とポリプロピレン系樹脂とを併用することが好ましい。又、プロピレンと他のオレフィン
との共重合体は、ブロック共重合体、ランダム共重合体、ランダムブロック共重合体の何
れであってもよい。
【００１１】
なお、プロピレンと共重合されるオレフィンとしては、例えば、エチレン、１−ブテン
、１−ペンテン、４−メチル−１−ペンテン、１−ヘキセン、１−オクテン、１−ノネン
、１−デセン等のα−オレフィン等が挙げられる。
【００１２】
ポリオレフィン系樹脂として、ポリエチレン系樹脂とポリプロピレン系樹脂とを併用す
る場合、ポリプロピレン系樹脂の含有量は、少ないと、ポリオレフィン系樹脂発泡シート
の圧縮強度が低下する一方、多いと、ポリオレフィン系樹脂発泡シートの耐衝撃性が低下
するので、ポリオレフィン系樹脂中、４０〜９５重量％が好ましい。同様の理由で、ポリ
エチレン系樹脂の含有量は、５〜６０重量％が好ましい。
【００１３】
又、本発明で用いられる熱分解型発泡剤としては、特に限定されず、例えば、アゾジカ
ルボンアミド、ベンゼンスルホニルヒドラジド、ジニトロソペンタメチレンテトラミン、
トルエンスルホニルヒドラジド、４，４−オキシビス（ベンゼンスルホニルヒドラジド）
などが挙げられ、単独で用いられても併用されてもよい。
【００１４】
そして、ポリオレフィン系樹脂組成物中における熱分解型発泡剤の含有量は、少ないと
、ポリオレフィン系樹脂組成物が発泡しない虞れがある一方、多いと、ポリオレフィン系
樹脂組成物が過剰に発泡して、得られるポリオレフィン系樹脂発泡シートの機械的強度が
低下したり或いは発泡時に破泡して美麗なポリオレフィン系樹脂発泡シートを得ることが
できないことがあるので、ポリオレフィン系樹脂１００重量部に対して２〜２０重量部に
限定され、３〜１５重量部が好ましい。
【００１５】
更に、上記ポリオレフィン系樹脂組成物中には、上記（ａ）〜（ｄ）の化合物からなる
群から選ばれた一種又は二種以上の水素添加物、即ち、（ａ）ビニル芳香族化合物と共役
ジエン化合物のランダム共重合体の水素添加物、（ｂ）両端のブロック部がエチレン重合
体ブロックで且つ中央のブロック部が共役ジエン化合物の重合体ブロックであるブロック
共重合体の水素添加物、（ｃ）両端のブロック部がビニル芳香族化合物の重合体ブロック
で且つ中央のブロック部が共役ジエン化合物の重合体ブロックであるブロック共重合体の
水素添加物、並びに、エチレン重合体ブロック、並びに、（ｄ）共役ジエン化合物の重合
体ブロック及びビニル芳香族化合物の重合体ブロックからなる三元ブロック共重合体の水
素添加物よりなる群から選ばれた一種又は二種以上の水素添加物が含有されており、この
水素添加物として、（ａ）ビニル芳香族化合物と共役ジエン化合物のランダム共重合体の
水素添加物と、（ｂ）両端のブロック部がエチレン重合体ブロックで且つ中央のブロック
部が共役ジエン化合物の重合体ブロックであるブロック共重合体の水素添加物とを併用す
ることが好ましい。
【００１６】
先ず、（ａ）ビニル芳香族化合物と共役ジエン化合物のランダム共重合体の水素添加物
（以下、「ランダム共重合体水素添加物」という）について説明する。上記ビニル芳香族
化合物としては、例えば、スチレン、メチルスチレン、ｔ−ブチルスチレン、ビニルベン
ゼン、ビニルピリジンなどが挙げられ、スチレンが好ましい。
【００１７】
又、上記共役ジエン化合物としては、例えば、１，３−ブタジエン、イソプレン（２−
メチル−１，３−ブタジエン）、１，３−ペンタジエン、２，３−ジメチル−１，３−ブ
タジエンなどが挙げられ、ランダム共重合体水素添加物がポリプロピレン系樹脂に対する
相溶性に優れていることから、１，３−ブタジエン、イソプレンが好ましく、１，３−ブ
タジエンがより好ましい。
【００１８】
従って、ランダム共重合体水素添加物としては、スチレンと１，３−ブタジエンのラン
ダム共重合体の水素添加物が好ましい。
【００１９】
更に、上記ランダム共重合体水素添加物中におけるビニル芳香族化合物成分の含有量は
、少ないと、ポリエチレン系樹脂との相溶性が低下することがある一方、多いと、ポリプ
ロピレン系樹脂との相溶性が低下することがあるので、３〜５０重量％が好ましく、５〜
３０重量％がより好ましい。同様の理由で、上記ランダム共重合体水素添加物中における
共役ジエン化合物成分の含有量は、５０〜９７重量％が好ましく、７０〜９５重量％がよ
り好ましい。
【００２０】
なお、ビニル芳香族化合物と共役ジエン化合物のランダム共重合体の水素添加物として
は、ＪＳＲ社から商品名「ダイナロン１３２０Ｐ」「ダイナロン１３２１Ｐ」「ダイナロ
ン２３２４Ｐ」で市販されている。
【００２１】
次に、（ｂ）両端のブロック部がエチレン重合体ブロックで且つ中央のブロック部が共
役ジエン化合物の重合体ブロックであるブロック共重合体の水素添加物（以下、「第一ブ
ロック共重合体水素添加物」という）について説明する。この第一ブロック共重合体水素
添加物は、Ａ−Ｂ−Ａ型の所謂、サンドイッチ型ブロック共重合体であり（Ａはエチレン
重合体ブロックで、Ｂは共役ジエン化合物の重合体ブロックである）、両端のブロック部
がエチレン重合体ブロックで且つ中央のブロック部がブタジエン重合体ブロックであるブ
ロック共重合体の水素添加物が好ましい。
【００２２】
第一ブロック共重合体水素添加物を構成する共役ジエン化合物としては、例えば、１，
３−ブタジエン、イソプレン（２−メチル−１，３−ブタジエン）、１，３−ペンタジエ
ン、２，３−ジメチル−１，３−ブタジエンなどが挙げられ、第一ブロック共重合体水素
添加物がポリプロピレン系樹脂に対する相溶性に優れていることから、１，３−ブタジエ
ン、イソプレンが好ましく、１，３−ブタジエンがより好ましい。
【００２３】
更に、第一ブロック共重合体水素添加物中における共役ジエン化合物成分の含有量は、
少ないと、ポリプロピレン系樹脂との相溶性が低下することがある一方、多いと、ポリエ
チレン系樹脂との相溶性が低下することがあるので、１０〜９０重量％が好ましく、３０
〜７０重量％がより好ましい。同様の理由で、第一ブロック共重合体水素添加物中におけ
るエチレン成分の含有量は、１０〜９０重量％が好ましく、３０〜７０重量％がより好ま
しい。
【００２４】
なお、両端のブロック部がエチレン重合体ブロックで且つ中央のブロック部が共役ジエ
ン化合物の重合体ブロックであるブロック共重合体の水素添加物としては、ＪＳＲ社から
商品名「ダイナロン６２００Ｐ」で市販されている。
【００２５】
続いて、（ｃ）両端のブロック部がビニル芳香族化合物の重合体ブロックで且つ中央の
ブロック部が共役ジエン化合物の重合体ブロックであるブロック共重合体の水素添加物（
以下、「第二ブロック共重合体水素添加物」という）について説明する。この第二ブロッ
ク共重合体水素添加物は、上記（ｂ）のブロック共重合体と同様に、ａ−ｂ−ａ型の所謂
、サンドイッチ型ブロック共重合体であり（ａはビニル芳香族化合物の重合体ブロックで
あり、ｂは共役ジエン化合物の重合体ブロックである）、両端のブロック部がスチレン重
合体ブロックで且つ中央のブロック部がブタジエン重合体ブロックであるブロック共重合
体の水素添加物が好ましい。
【００２６】
第二ブロック共重合体水素添加物を構成するビニル芳香族化合物としては、例えば、ス
チレン、メチルスチレン、ｔ−ブチルスチレン、ジビニルベンゼン、ビニルピリジンなど
が挙げられ、スチレンが好ましい。
【００２７】
又、第二ブロック共重合体水素添加物を構成する共役ジエン化合物としては、例えば、
１，３−ブタジエン、イソプレン（２−メチル−１，３−ブタジエン）、１，３−ペンタ
ジエン、２，３−ジメチル−１，３−ブタジエンなどが挙げられ、ブロック共重合体の水
素添加物がポリプロピレン系樹脂に対する相溶性に優れていることから、１，３−ブタジ
エンとイソプレンが好ましく、１，３−ブタジエンがより好ましい。
【００２８】
そして、第二ブロック共重合体水素添加物中におけるビニル芳香族化合物成分の含有量
は、少ないと、ポリエチレン系樹脂との相溶性が低下することがある一方、多いと、ポリ
プロピレン系樹脂との相溶性が低下することがあるので、３〜５０重量％が好ましく、５
〜３０重量％がより好ましい。同様の理由で、第二ブロック共重合体水素添加物中におけ
る共役ジエン化合物成分の含有量は、５０〜９７重量％が好ましく、７０〜９５重量％が
より好ましい。
【００２９】
なお、両端のブロック部がビニル芳香族化合物の重合体ブロックで且つ中央のブロック
部が共役ジエン化合物の重合体ブロックであるブロック共重合体の水素添加物としては、
ＪＳＲ社から商品名「ダイナロン８６０１Ｐ」で、クレイトンポリマー社から「クレイト
ンＧ１６５７」「クレイトンＧ１７２６」「クレイトンＧ１７３０」で市販されている。
【００３０】
更に、（ｄ）エチレン重合体ブロック、共役ジエン化合物の重合体ブロック及びビニル
芳香族化合物の重合体ブロックからなる三元ブロック共重合体の水素添加物（以下、「三
元共重合体水素添加物」という）について説明する。
【００３１】
三元共重合体水素添加物を構成している共役ジエン化合物としては、例えば、１，３−
ブタジエン、イソプレン（２−メチル−１，３−ブタジエン）、１，３−ペンタジエン、
２，３−ジメチル−１，３−ブタジエンなどが挙げられ、三元共重合体水素添加物がポリ
プロピレン系樹脂に対する相溶性に優れていることから、１，３−ブタジエンとイソプレ
ンが好ましく、１，３−ブタジエンがより好ましい。
【００３２】
更に、三元共重合体水素添加物中における共役ジエン化合物成分の含有量は、少ないと
、ポリプロピレン系樹脂との相溶性が低下することがある一方、多いと、ポリエチレン系
樹脂との相溶性が低下することがあるので、１０〜８０重量％が好ましく、３０〜７０重
量％がより好ましい。
【００３３】
又、三元共重合体水素添加物を構成しているビニル芳香族化合物としては、例えば、ス
チレン、メチルスチレン、ｔ−ブチルスチレン、ジビニルベンゼン、ビニルピリジンなど
が挙げられ、スチレンが好ましい。
【００３４】
そして、三元共重合体水素添加物中におけるビニル芳香族化合物成分の含有量は、少な
いと、ポリエチレン系樹脂との相溶性が低下することがある一方、多いと、ポリプロピレ
ン系樹脂との相溶性が低下することがあるので、３〜４０重量％が好ましく、５〜２０重
量％がより好ましい。
【００３５】
更に、三元共重合体水素添加物中におけるエチレン成分の含有量は、少ないと、ポリエ
チレン系樹脂との相溶性が低下することがある一方、多いと、ポリプロピレン系樹脂との
相溶性が低下することがあるので、１０〜７０重量％が好ましく、２０〜６０重量％がよ
り好ましい。
【００３６】
なお、エチレン重合体ブロック、共役ジエン化合物の重合体ブロック及びビニル芳香族
化合物の重合体ブロックからなる三元ブロック共重合体の水素添加物としては、ＪＳＲ社
から商品名「ダイナロン４６００Ｐ」で市販されている。
【００３７】
そして、上記水素添加物（ａ）〜（ｄ）の水添率は、少ないと、ポリオレフィン系樹脂
との相溶性が低下することがあるので、９０％以上が好ましく、９７％以上がより好まし
い。なお、水素添加物（ａ）〜（ｄ）の水添率とは、水素添加する前の共重合体中に存在
する二重結合に対する水素添加された二重結合の百分率をいう。
【００３８】
又、上記水素添加物（ａ）〜（ｄ）のポリオレフィン系樹脂組成物中における総含有量
は、少ないと、水素添加物を添加した効果が発現せず、得られるポリオレフィン系樹脂発
泡シートの寒冷時における耐衝撃性が低下する一方、多いと、得られるポリオレフィン系
樹脂発泡シートが柔らかくなり過ぎて圧縮強度が低下するので、ポリオレフィン系樹脂１
００重量部に対して１〜１５重量部に限定され、３〜１０重量部が好ましい。
【００３９】
更に、本発明のポリオレフィン系樹脂発泡シートにおけるＪＩＳ  Ｋ７２２２に準拠し
て測定された見掛け密度は、小さいと、ポリオレフィン系樹脂発泡シートの気泡壁の厚み
が薄くなり、ポリオレフィン系樹脂発泡シートの圧縮強度及び寒冷時の耐衝撃性が低下す
る一方、大きいと、ポリオレフィン系樹脂発泡シートの圧縮強度が高くなりすぎて実用上
、使用し難くなるので、３０〜１３０ｋｇ／ｍ3 に限定され、４０〜１００ｋｇ／ｍ3 が
好ましい。
【００４０】
又、本発明のポリオレフィン系樹脂発泡シートにおける気泡のアスペクト比（Ｄｚ／Ｄ
ｘｙ）は、小さいと、ポリオレフィン系樹脂発泡シートの気泡が略球状となり、ポリオレ
フィン系樹脂発泡シートの圧縮強度が低下する一方、大きいと、ポリオレフィン系樹脂発
泡シートの断熱性が低下したり或いは圧縮強度が高くなり過ぎて緩衝性が低下するので、
１．１〜４．０に限定され、１．３〜３．０が好ましい。
【００４１】
ここで、ポリオレフィン系樹脂発泡シートにおける気泡のアスペクト比（Ｄｚ／Ｄｘｙ
）は下記の要領で測定されたものをいう。先ず、ポリオレフィン系樹脂発泡シートをその
厚み方向に切断し、図１のように、この切断面に露出している気泡断面を少なくとも５０
個、抽出する。
【００４２】
次に、各気泡断面におけるポリオレフィン系樹脂発泡シートの厚み方向の最大長さＤｚ
とポリオレフィン系樹脂発泡シートの厚み方向に対して垂直で且つ切断面に沿った方向の
最大長さＤｘｙとを測定し、各気泡断面のアスペクト比（Ｄｚ／Ｄｘｙ）を算出する。こ
こで、気泡断面の最大長さＤｚ，Ｄｘｙは、図１に示したように、測定方向における任意
の気泡内壁部分間を結ぶ直線のうち最長の直線長さをいう。なお、測定対象となる直線は
、その全長が全て気泡内を通過する直線のみとする。
【００４３】
そして、得られた各気泡断面のアスペクト比（Ｄｚ／Ｄｘｙ）の平均値を算出して、ポ
リオレフィン系樹脂発泡シートの気泡のアスペクト比（Ｄｚ／Ｄｘｙ）とする。なお、ポ
リオレフィン系樹脂発泡シートの厚み方向とは、ポリオレフィン系樹脂発泡シートの表面
に対して直交する方向をいう。
【００４４】
上記測定において測定の対象となる気泡は、切断面において隣接する気泡と連通したり
することなく完全に独立した状態の気泡のみであり、例えば、切断面において隣接する気
泡同士がそれら対向する部分において連通して一体化している気泡や、端部がポリオレフ
ィン系樹脂発泡シートの表面に達しているような気泡などは測定対象から除外される。
【００４５】
更に、ポリオレフィン系樹脂発泡シートにおけるＪＩＳ  Ｋ７１８１に準拠して測定さ
れた圧縮弾性率は、小さいと、重量物などによる大きな荷重が加わった場合、ポリオレフ
ィン系樹脂発泡シートが凹んだり或いは荷重を除去した後も凹んだままの状態となること
があるので、１ＭＰａ以上に限定され、大き過ぎると、ポリオレフィン系樹脂発泡シート
の柔軟性が低下することがあるので、１〜１０ＭＰａが好ましい。
【００４６】
又、ポリオレフィン系樹脂発泡シートにおけるＪＩＳ  Ｋ７２１１に準拠して測定され
た−３０℃での５０％破壊エネルギーは、小さいと、ポリオレフィン系樹脂発泡シートの
寒冷時の耐衝撃性が低下するので、０．５Ｊ以上が好ましく、大きすぎると、ポリオレフ
ィン系樹脂発泡シートの柔軟性が低下することがあるので、０．５〜５Ｊが好ましい。
【００４７】
なお、本発明のポリオレフィン系樹脂発泡シートには、その物性を損なわない範囲内に
おいて、炭酸カルシウム、タルク、クレー、酸化マグネシウムなどの気泡形成剤、フェノ
ール系、リン系、アミン系、硫黄系などの酸化防止剤、金属害防止剤、ヘキサブロモビフ
ェニルエーテル、デカブロモジフェニルエーテルなどのハロゲン系難燃剤、ポリリン酸ア
ンモニウム、トリメチルフォスフェートなどのリン系難燃剤、充填剤、帯電防止剤、安定
剤、顔料などの添加剤が添加されてもよい。
【００４８】
次に、本発明のポリオレフィン系樹脂発泡シートの製造方法について説明する。ポリオ
レフィン系樹脂発泡シートの製造方法としては、特に限定されず、例えば、ポリオレフィ
ン系樹脂、熱分解型発泡剤及び上記（ａ）〜（ｄ）の化合物からなる群から選ばれた一種
又は二種以上の水素添加物を添加して所定量づつ押出機に供給し溶融混練して所望形状の
発泡性樹脂シートを形成し、この発泡性樹脂シートの両面に表面材を積層する前或いは積
層した後に発泡性樹脂シートを架橋させ、発泡させてポリオレフィン系樹脂発泡シートを
得る方法が挙げられる。なお、ポリオレフィン系樹脂を押出機中にて架橋させてもよい。
【００４９】
上記発泡性樹脂シートの両面に積層する表面材としては、発泡性樹脂シートがその面方
向に発泡するのを抑制し、発泡性樹脂シートをその厚み方向に優先的に発泡させて、得ら
れるポリオレフィン系樹脂発泡シートの気泡がその厚み方向に長い紡錘形状となり、アス
ペクト比（Ｄｚ／Ｄｘｙ）が所定範囲内となるように発泡性樹脂シートの発泡を制御する
ことができるものであれば、特に限定されない。このような表面材としては、例えば、合
成樹脂シート、不織布、金属板などが挙げられる。
【００５０】
又、上記発泡性樹脂シートを架橋させる方法としては、ポリオレフィン系樹脂中に架橋
剤を添加し、この架橋剤によってポリオレフィン系樹脂を架橋させる方法や、発泡性樹脂
シートに電離性放射線を照射する方法などが挙げられる。
【００５１】
上記架橋剤としては、特に限定されず、例えば、ｐ−キノンジオキシム、ｐ，ｐ’−ジ
ベンゾイルキノンジオキシムなどのジオキシム化合物；ビスマレイミド化合物；ジビニル
ベンゼン；トリメチロールプロパントリメタクリレート、１，９−ノナンジオールジメタ
クリレートなどの（メタ）アクリル系多官能モノマー；キノン化合物；２，４−ジクロロ
ベンゾイルパーオキサイド、ベンゾイルパーオキサイド、ｔ−ブチルパーベンゾエート、
クミルハイドロパーオキサイド、ｔ−ブチルハイドロパーオキサイド、１，１−ジ（ｔ−
ブチルパーオキシ）−３，３，５−トリメチルヘキサン、ｎ−ブチル−４，４−ジ（ｔ−
ブチルパーオキシ）バレレート、α，α′−ビス（ｔ−ブチルパーオキシイソプロピル）
ベンゼン、２，５−ジメチル−２，５−ジ（ｔ−ブチルパーオキシ）ヘキシン−３、ｔ−
ブチルパーオキシクメンなどの有機過酸化物などが挙げられ、ｐ−キノンジオキシム、ｐ
，ｐ’−ジベンゾイルキノンジオキシム、トリメチロールプロパントリメタクリレート、
１，９−ノナンジオールジメタクリレートが好ましい。なお、架橋剤は単独で用いられて
も二種以上が併用されてもよい。
【００５２】
そして、ポリオレフィン系樹脂組成物中における架橋剤の含有量は、少ないと、架橋が
不充分となって発泡時に破泡が生じて美麗な発泡シートを得ることができない一方、多い
と、架橋が過度に施されてしまい発泡が困難となるので、ポリオレフィン系樹脂１００重
量部に対して０．１〜１０重量部が好ましく、０．２〜６重量部がより好ましい。そして
、架橋剤として（メタ）アクリル系多官能モノマーを用いる場合には、架橋を促進するた
めに発泡性樹脂シートに電離性放射線を照射してもよい。なお、上記電離性放射線として
は、例えば、α線、β線、γ線、電子線などが挙げられ、電子線が好ましい。
【発明の効果】
【００５３】
本発明のポリオレフィン系樹脂発泡シートは、ポリオレフィン系樹脂１００重量部及び
熱分解型発泡剤２〜２０重量部、並びに、下記（ａ）〜（ｄ）の 化合物からなる群から
選ばれた一種又は二種以上の水素添加物１〜１５重量部からなるポリオレフィン系樹脂組
成物を架橋、発泡させて得られるポリオレフィン系樹脂発泡シートであって、ＪＩＳ  Ｋ
７２２２に準拠して測定された見掛け密度が３０〜１３０ｋｇ／ｍ3 で、気泡のアスペク
ト比（Ｄｚ／Ｄｘｙ）が１．１〜４．０で、ＪＩＳ  Ｋ７１８１に準拠して測定された圧
縮弾性率が１ＭＰａ以上で、ＪＩＳ  Ｋ７２１１に準拠して測定された−３０℃における
５０％破壊エネルギーが０．５Ｊ以上であることを特徴とし、特定の水素添加物が所定量
、含有されており、この水素添加物の添加によってポリオレフィン系樹脂発泡シートは、
優れた圧縮強度を有すると共に、優れた耐衝撃性、特に、寒冷時にあっても良好な耐衝撃
性を有する。
【００５４】
そして、上記ポリオレフィン系樹脂発泡シートにおいて、ポリオレフィン系樹脂が、ポ
リエチレン系樹脂５〜６０重量％及びポリプロピレン系樹脂４０〜９５重量％からなる場
合には、ポリオレフィン系樹脂発泡シートは、より優れた圧縮強度及び耐衝撃性を有する
。
【００５５】
更に、上記ポリオレフィン系樹脂発泡シートにおいて、ビニル芳香族化合物がスチレン
で且つ共役ジエン化合物がブタジエンである場合には、上記水素添加物（ａ）〜（ｄ）の
添加によってポリオレフィン系樹脂発泡シートの耐衝撃性、特に寒冷時における耐衝撃性
及び圧縮強度をより優れたものとすることができ、種々の用途に更に幅広く用いることが
できる。
【実施例】
【００５６】
（実施例１〜６、比較例１〜５）
ポリプロピレン系樹脂としてエチレン−プロピレンランダム共重合体（日本ポリプロピ
レン社製  商品名「ノバテックＰＰ  ＥＧ７」、メルトフローレイト：１．７ｇ／１０分
、密度：０．９ｇ／ｃｍ3 、エチレン含有量：４重量％）、ポリエチレン系樹脂として直
鎖状低密度ポリエチレン（日本ポリエチレン社製  商品名「ノバテックＰＥ  ＵＦ３４０
」、メルトフローレイト：１．９ｇ／１０分、密度：０．９２ｇ／ｃｍ3 ）、架橋剤とし
てｐ−キノンジオキシム及び熱分解型発泡剤としてアゾジカルボンアミド、並びに、水素
添加物として、スチレンと１，３−ブタジエンのランダム共重合体の水素添加物（ＪＳＲ
社製  商品名「ダイナロン１３２０Ｐ」、スチレン成分：１０重量％、１，３−ブタジエ
ン成分：９０重量％、水添率：９８％以上、表１では「ランダム共重合体水素添加物」と
した）、両端のブロック部がエチレン重合体ブロックで且つ中央のブロック部が１，３−
ブタジエンの重合体ブロックであるブロック共重合体の水素添加物（ＪＳＲ社製  商品名
「ダイナロン６２００Ｐ」、エチレン成分：３０重量％、１，３−ブタジエン成分：７０
重量％、水添率：９８％以上、表１では「第一ブロック共重合体水素添加物」とした）、
両端のブロック部がスチレンの重合体ブロックで且つ中央のブロック部が１，３−ブタジ
エンの重合体ブロックであるブロック共重合体の水素添加物（ＪＳＲ社製  商品名「ダイ
ナロン８６０１Ｐ」、スチレン成分：１５重量％、１，３−ブタジエン成分：８５重量％
、水添率：９８％以上、表１では「第二ブロック共重合体水素添加物」とした）、並びに
、エチレン重合体ブロック、１，３−ブタジエンの重合体ブロック及びスチレンの重合体
ブロックからなる三元ブロック共重合体の水素添加物（ＪＳＲ社製  商品名「ダイナロン
４６００Ｐ」、エチレン成分：５０重量％、１，３−ブタジエン成分：３０重量％、スチ
レン成分：２０重量％、水添率：９８％以上、表１では「三元共重合体水素添加物」とし
た）を表１に示した所定量づつ押出機に供給して樹脂温１８５℃にて溶融混練してシート
状に押出し、厚さが０．４ｍｍの発泡性ポリオレフィン系樹脂シートを製造した。なお、
ランダム共重合体水素添加物は化１、第一ブロック共重合体水素添加物は化２、第二ブロ
ック共重合体水素添加物は化３、三元共重合体水素添加物は化４に示した分子構造を有し
ていた。
【００５７】
【化１】
2006052263.tif 000002
【００５８】
【化２】
2006052263.tif 000003
【００５９】
【化３】
2006052263.tif 000004
【００６０】
【化４】
2006052263.tif 000005
【００６１】
そして、上記発泡性ポリオレフィン系樹脂シートの両面にポリテトラフルオロエチレン
ーシートを積層した。この発泡性ポリオレフィン系樹脂発泡シートを２５０℃に加熱して
、ポリテトラフルオロエチレンシートによって発泡性ポリオレフィン系樹脂シートの面方
向の発泡を抑制する一方、発泡性ポリオレフィン系樹脂シートの厚み方向の発泡を優先さ
せて、厚みが６ｍｍのポリオレフィン系樹脂発泡シートを得た。なお、ポリオレフィン系
樹脂発泡シートの両面に積層された状態のポリテトラフルオロエチレンシートは剥離除去
した。
【００６２】
得られたポリオレフィン系樹脂発泡シートのＪＩＳ  Ｋ７２２２に準拠して測定された
見掛け密度、気泡のアスペクト比（Ｄｚ／Ｄｘｙ）、ＪＩＳ  Ｋ７１８１に準拠して測定
された圧縮弾性率、及び、ＪＩＳ  Ｋ７２１１に準拠して測定された−３０℃における５
０％破壊エネルギーを測定し、その結果を表１に示した。
【００６３】
【表１】
2006052263.tif 000006
【図面の簡単な説明】
【００６４】
【図１】本発明のポリオレフィン系樹脂発泡シートの断面気泡の一例を示した模式図である。
【図１】
2006052263.tif 000007